(57)【要約】【課題】それ自身、成膜加工性に優れ、また電荷輸送材料として極めて高い電荷輸送能を有し、色素増感太陽電池などの光導電性材料に用いても優れた性能を発揮する他、電子写真感光体の材料として用いた場合、帯電電位が高く高感度で、繰返し使用しても諸特性が変化せず、安定した性能を発揮できる、優れた高分子化合物の提供。【解決手段】特定のクラウンエーテル誘導体を構成単位に含む高分子化合物。【選択図】  なし【特許請求の範囲】
【請求項１】
下記一般式（１）で示される構成単位を含有する高分子化合物。
【化１】
2006089655.tif 000045
（一般式（１）において、Ａは２価の電荷輸送性基を示し、ｍ及びｎは、それぞれ独立に０〜５の整数を示す。）
【請求項２】
請求項１の一般式（１）におけるＡが、下記一般式（２）で示される高分子化合物。
【化２】
2006089655.tif 000046
（一般式（２）において、Ｒ1は水素原子、置換基を有してもよいアルキル基、置換基を有してもよいアルコキシ基、またはハロゲン原子を示す。）
【請求項３】
請求項１の一般式（１）におけるＡが、下記一般式（３）で示される高分子化合物。
【化３】
2006089655.tif 000047
（一般式（３）において、Ｒ2及びＲ3は置換基を有してもよいアルキル基、置換基を有してもよいアラルキル基、置換基を有してもよいアリール基、または置換基を有してもよい複素環基を示す。）
【請求項４】
請求項１の一般式（１）におけるＡが、下記一般式（４）で示される高分子化合物。
【化４】
2006089655.tif 000048
（一般式（４）において、Ｒ4及びＲ5は水素原子、置換基を有してもよいアルキル基、置換基を有してもよいアルコキシ基、またはハロゲン原子を示す。）
【請求項５】
請求項１、２、３、または４において、重量平均分子量が１，０００〜１，０００，０００である高分子化合物。
【請求項６】
下記一般式（５）で示されるクラウンエーテル誘導体。
【化５】
2006089655.tif 000049
（一般式（５）におけるＲ6は、低級アルキル基を示し、ｍ及びｎは、請求項１のｍ及びｎと同じ。）
【請求項７】
請求項１、２、３、または４において、請求項６の一般式（５）で示されるクラウンエーテル誘導体を用いて合成されることを特徴とする高分子化合物。
【請求項８】
請求項１、２、３、４、または５のいずれか１項に記載の高分子化合物を含む電荷輸送材料。
【請求項９】
導電性支持体上に、請求項８に記載の高分子化合物を含む感光層を有することを特徴とする電子写真感光体。
【発明の詳細な説明】
【技術分野】
【０００１】
本発明は、色素増感太陽電池（固体型）等の電子デバイスや、電子写真方式の感光体に用いられる有機光導電性材料として有用な新規の高分子化合物、及びこれを用いた電荷輸送材料、並びにこれを利用した電子写真感光体に関し、詳しくは、従来知られていなかった全く新しい、クラウンエーテル化合物を、構成ユニットとして用いて合成された、優れた物理物性と、高い電荷輸送能を有する新規の高分子化合物、及びこの高分子化合物を用いた電荷輸送材料、並びにこの化合物を利用した、高感度で高耐久性の電子写真感光体に関するものである。
【背景技術】
【０００２】
低分子のトリフェニルアミン化合物、エナミン化合物、あるいはベンジジン化合物等の電荷輸送能を有する含窒素化合物は、以前より電子材料の分野では、代表的な電荷輸送材料として知られており、また広く用いられてきた。
【０００３】
特に近年では、これまで幅広く使われてきた、複写機やパソコン等の端末プリンターの感光体として主流を占めている有機電子写真感光体のみならず、色素増感太陽電池（固体型）や、有機ＥＬ素子等の電子デバイスの分野においても、これらの電荷輸送能を有する含窒素化合物は、電荷輸送材料として活発に利用されるようになってきた。
【０００４】
これら低分子の電荷輸送能を有する含窒素化合物は、電荷輸送材料として固体型太陽電池等の電子デバイスに用いられる際には、主に蒸着により膜形成がなされ、また有機電子写真感光体の構成材料として用いられる場合には、耐摩耗性や寸法安定性、さらには耐久性の点から、ポリカーボネート樹脂と混合して有機溶剤に溶かし、溶剤塗工して膜形成を行う方法がとられている。
【０００５】
しかしながら、これら低分子の電荷輸送能を有する含窒素化合物は、電子デバイス等に用いられる場合、溶剤塗工では結晶化しやすい等の物性的な問題を有しており、溶剤塗工による膜形成が難しいため、大面積のデバイスの作製には向いていないという欠点を有していた。
【０００６】
これらの欠点を改良するために、これらの電荷輸送能を有する含窒素化合物のユニットを高分子中に組み込んだ、いわゆる高分子電荷輸送材料が種々考案されており、トリフェニルアミン構造を側鎖に有するもの（特許文献１）や、その電子写真感光体への応用（特許文献２）、電子デバイス向けにベンジジン構造をポリエステル樹脂の主鎖に組み込んだもの（特許文献３）、あるいは主に電子写真感光体向けに、トリフェニルアミン〜スチルベン構造をポリカーボネート樹脂の主鎖あるいは側鎖に組み込んでバインダーレスの電荷輸送層を形成しうるタイプの高分子化合物が報告されている（特許文献４、特許文献５、特許文献６、特許文献７）。これらの材料の中には、電子写真感光体用として用いた場合に、機械的耐久性に優れた特性を有するものもあるが、重要なポイントとなる電気特性、特に電荷輸送性に関して従来の低分子タイプの材料をしのぐものはこれまで見出されていない。
【０００７】
また、これらの高分子電荷輸送材料は、おおむね非水溶剤への溶解度は比較的高いものの、含水系の溶剤に対しては、殆ど溶解性を示さない。このため電子デバイス系への応用を考えた場合、塗工による多層構造のデバイスを作製する際には、他の有機溶剤塗工層との溶融による混合が起こってしまい、塗工欠陥を発生させる要因となりやすい点も、この種の材料の欠点としてあげることができる。
【特許文献１】特開平７−２５８３９９号公報
【特許文献２】特開平７−３２５４０９号公報
【特許文献３】特開平９−６２０１９号公報
【特許文献４】特開平９−８７３７６号公報
【特許文献５】特開平９−１５１２４８号公報
【特許文献６】特開平９−１５７３７８号公報
【特許文献７】特開２００１−７２７５６号公報
【発明の開示】
【発明が解決しようとする課題】
【０００８】
本発明は、これらの高分子電荷輸送材料が、溶剤塗工に適していることに着目し、これらの、含水系溶剤あるいはアルコール系溶剤に対する溶解性を改良して、溶剤塗工による多層構造の膜形成を可能とすること、および、これらの材料の電荷輸送能をより高めた、新規な高性能の高分子電荷輸送材料を得ることを目的としている。
【課題を解決するための手段】
【０００９】
本発明では、このタイプの高分子化合物の、含水系溶剤あるいはアルコール系溶剤に対する溶解性を改良するため、単量体ユニットである、電荷輸送能を有する含窒素化合物のユニットを、含水系溶剤あるいはアルコール系溶剤に対する溶解性に優れたサイクリックポリエーテル、通称「クラウンエーテル」のユニットと共重合させることにより、含水系溶剤あるいはアルコール系溶剤に対する溶解性に優れ、なおかつ、電荷輸送性にも優れた高分子電荷輸送材料を得るべく、鋭意合成検討を行った。
その結果、従来知られていなかった、新規のクラウンエーテルビスフォスフォネート化合物と、電荷輸送能を有する含窒素化合物のビスアルデヒド化合物を原料として用いて合成された、特定のクラウンエーテル誘導体を構成単位に含む高分子化合物が、極めて高い電荷輸送能と、含水系溶剤あるいはアルコール系溶剤に対する優れた溶解性を有することを見出し、本発明に至った。本発明の、特定のクラウンエーテル誘導体を構成単位に含む高分子化合物としては、以下の〔１〕〜〔４〕で示される特定のクラウンエーテル誘導体を構成単位に含む高分子化合物が挙げられる。
【００１０】
〔１〕下記一般式（１）で示される構成単位を含有する高分子化合物。
【００１１】
【化１】
2006089655.tif 000002
【００１２】
一般式（１）において、Ａは２価の電荷輸送性基を示し、ｍ及びｎは、それぞれ独立に０〜５の整数を示す。
【００１３】
〔２〕一般式（１）におけるＡが、下記一般式（２）で示される高分子化合物。
【００１４】
【化２】
2006089655.tif 000003
【００１５】
一般式（２）において、Ｒ1は水素原子、置換基を有してもよいアルキル基、置換基を有してもよいアルコキシ基、またはハロゲン原子を示す。
【００１６】
〔３〕一般式（１）におけるＡが、下記一般式（３）で示される高分子化合物。
【００１７】
【化３】
2006089655.tif 000004
【００１８】
一般式（３）において、Ｒ2及びＲ3は置換基を有してもよいアルキル基、置換基を有してもよいアラルキル基、置換基を有してもよいアリール基、または置換基を有してもよい複素環基を示す。
【００１９】
〔４〕一般式（１）におけるＡが、下記一般式（４）で示される高分子化合物。
【００２０】
【化４】
2006089655.tif 000005
【００２１】
一般式（４）において、Ｒ4及びＲ5は水素原子、置換基を有してもよいアルキル基、置換基を有してもよいアルコキシ基、またはハロゲン原子を示す。
【００２２】
〔５〕〔１〕、〔２〕、〔３〕、または〔４〕において、重量平均分子量が１，０００〜１，０００，０００である高分子化合物。
【００２３】
また、本発明に用いられる、従来知られていなかった、クラウンエーテル誘導体としては、以下の〔５〕で示されるクラウンエーテル誘導体が挙げられる。
【００２４】
〔６〕下記一般式（５）で示されるクラウンエーテル誘導体。
【００２５】
【化５】
2006089655.tif 000006
【００２６】
一般式（５）におけるＲ6は、低級アルキル基を示し、ｍ及びｎは、〔１〕のｍ及びｎと同じである。
【００２７】
また、以下の〔７〕に示す高分子化合物も、本発明の化合物として挙げられる。
【００２８】
〔７〕〔１〕、〔２〕、〔３〕、または〔４〕において、〔５〕の一般式（５）で示される特定のクラウンエーテル誘導体を用いて合成されることを特徴とする高分子化合物。
【００２９】
また、本発明の特定のクラウンエーテル誘導体を構成単位に含む高分子化合物を用いることにより得られる、優れた電荷輸送材料としては、以下の〔８〕の電荷輸送材料が挙げられる。
【００３０】
〔８〕〔１〕、〔２〕、〔３〕、〔４〕、または〔５〕のいずれかに記載の高分子化合物を含む電荷輸送材料。
【００３１】
また、本発明の特定のクラウンエーテル誘導体を構成単位に含む高分子化合物を用いることにより得られる、優れた電子写真感光体としては、以下の〔９〕の電子写真感光体が挙げられる。
【００３２】
〔９〕導電性支持体上に、〔８〕に記載の高分子化合物を含む感光層を有することを特徴とする電子写真感光体。
【００３３】
ここで、一般式（１）におけるＡの具体例としては、上記一般式の（２）〜（４）または下記一般式（６）〜（８）に示す２価の電荷輸送性基を挙げることが出来る。
【００３４】
【化６】
2006089655.tif 000007
【００３５】
【化７】
2006089655.tif 000008
【００３６】
【化８】
2006089655.tif 000009
【００３７】
一般式（６）において、Ｒ7及びＲ8は置換基を有してもよいアルキル基、置換基を有してもよいアラルキル基、置換基を有してもよいアリール基、または複素環基を示す。
【００３８】
一般式（７）において、Ｒ9及びＲ10は水素原子または置換基を有してもよいアルキル基
を示し、Ｚは水素原子、置換基を有してもよいアルキル基、または置換基を有してもよいアルケニル基を示す。
【００３９】
一般式（８）において、ｐは、１〜４の整数を示す。
【００４０】
〔１〕の一般式（１）におけるｍ及びｎは、それぞれ独立に０〜５の整数を示す。
【００４１】
一般式（２）におけるＲ1の具体例としては、水素原子、メチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基、メトキシ基、エトキシ基、ｎ−プロピルオキシ基、イソプロピルオキシ基、ｎ−ブチルオキシ基、ペンチルオキシ基、ヘキシルオキシ基、ヘプチルオキシ基、オクチルオキシ基、ドデシルオキシ基、ペンタデシルオキシ基、オクタデシルオキシ基、１−メチルプロピルオキシ基、２−メチルペンチルオキシ基、２−プロピルオキシエトキシ基、４−エトキシブチルオキシ基、２−メトキシ−３−プロピルヘキシルオキシ基、２−クロロ−３−エトキシヘキシルオキシ基、シクロヘキシルオキシ基、シクロヘキシルメチルオキシ基などのアルコキシ基、またはフッ素原子、塩素原子、臭素原子などのハロゲン原子を挙げることができる。
【００４２】
一般式（３）におけるＲ2及びＲ3の具体例としては、メチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基、ベンジル基、４−メチルベンジル基、３−フロロベンジル基、２−（４−クロロフェニル）エチル基などのアラルキル基、またはフェニル基、４−メチルフェニル基、２−クロロフェニル基、４−フロロフェニル基、３−ジエチルアミノフェニル基、１−ナフチル基、１−ピレニル基などのアリール基、または２−ピリジル基、２−ピリジル基、２−チエニル基、３−フリル基、２−ピロリル基、２−インドリル基、２−キノリル基、２−カルバゾリル基などの複素環基を挙げることができる。
【００４３】
一般式（４）におけるＲ4及びＲ5の具体例としては、水素原子、メチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基、メトキシ基、エトキシ基、ｎ−プロピルオキシ基、イソプロピルオキシ基、ｎ−ブチルオキシ基、ペンチルオキシ基、ヘキシルオキシ基、ヘプチルオキシ基、オクチルオキシ基、ドデシルオキシ基、ペンタデシルオキシ基、オクタデシルオキシ基、１−メチルプロピルオキシ基、２−メチルペンチルオキシ基、２−プロピルオキシエトキシ基、４−エトキシブチルオキシ基、２−メトキシ−３−プロピルヘキシルオキシ基、２−クロロ−３−エトキシヘキシルオキシ基、シクロヘキシルオキシ基、シクロヘキシルメチルオキシ基などのアルコキシ基、またはフッ素原子、塩素原子、臭素原子などのハロゲン原子を挙げることができる。
【００４４】
一般式（５）におけるＲ6の具体例としては、メチル基、エチル基、プロピル基、ブチル基等の低級アルキル基を挙げることができる。また、ｍ及びｎは、一般式（１）のｍ及びｎと同じである。
【００４５】
一般式（６）におけるＲ7及びＲ8の具体例としては、メチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基、ベンジル基、４−メチルベンジル基、３−フロロベンジル基、２−（４−クロロフェニル）エチル基などのアラルキル基、またはフェニル基、４−メチルフェニル基、２−クロロフェニル基、４−フロロフェニル基、３−ジエチルアミノフェニル基、１−ナフチル基、１−ピレニル基などのアリール基、または２−ピリジル基、２−ピリジル基、２−チエニル基、３−フリル基、２−ピロリル基、２−インドリル基、２−キノリル基、２−カルバゾリル基などの複素環基を挙げることができる。
【００４６】
一般式（７）におけるＲ9及びＲ10の具体例としては、水素原子、またはメチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基を示し、またＺの具体例としては、水素原子、メチル基、エチル基、ｎ−プロピル基、イソプロピル基、ｎ−ブチル基、ｎ−ヘキシル基、ｎ−オクチル基、ｎ−オクタデシル基、２−メトキシエチル基、２，２−ジメチルブチル基、１−メチルペンチル基、２−クロロヘキシル基、シクロヘキシル基、シクロヘキシルメチル基などのアルキル基、またはビニル基、プロペニル基、アリル基、メタリル基、クロチル基、２−ブテニル基、３−メトキシクロチル基、１−シクロヘキセニル基、４−メチル−２−シクロヘキセニル基などのアルケニル基を挙げることができる。
【００４７】
また、一般式（８）において、ｐは、１〜４の整数を示す。
【００４８】
一般式（１）で示される、本発明の特定のクラウンエーテル誘導体を構成単位に含む高分子化合物の、構成単位の好ましい具体例としては、以下に示す一般式（９）の構成単位で示される、表１〜表１８の具体例（Ｕ−１０１）〜（Ｕ−６３９）に示す構成単位を挙げることが出来るが、これらに限定されるものではない。
【００４９】
【化９】
2006089655.tif 000010
【００５０】
【表１】
2006089655.tif 000011
【００５１】
【表２】
2006089655.tif 000012
【００５２】
【表３】
2006089655.tif 000013
【００５３】
【表４】
2006089655.tif 000014
【００５４】
【表５】
2006089655.tif 000015
【００５５】
【表６】
2006089655.tif 000016
【００５６】
【表７】
2006089655.tif 000017
【００５７】
【表８】
2006089655.tif 000018
【００５８】
【表９】
2006089655.tif 000019
【００５９】
【表１０】
2006089655.tif 000020
【００６０】
【表１１】
2006089655.tif 000021
【００６１】
【表１２】
2006089655.tif 000022
【００６２】
【表１３】
2006089655.tif 000023
【００６３】
【表１４】
2006089655.tif 000024
【００６４】
【表１５】
2006089655.tif 000025
【００６５】
【表１６】
2006089655.tif 000026
【００６６】
【表１７】
2006089655.tif 000027
【００６７】
【表１８】
2006089655.tif 000028
【発明の効果】
【００６８】
本発明の、特定のクラウンエーテル誘導体を構成単位に含む高分子化合物を用いることにより、含水系溶剤あるいはアルコール系溶剤に対する溶解性に優れ、溶剤塗工性が改良されるとともに、電荷輸送能が飛躍的に向上した、実用的にも優れた特性を有する電荷輸送材料が得られる。また、この電荷輸送材料を電子写真感光体の電荷輸送物質として用いることにより、極めて高感度の、優れた電子写真感光体を得ることが出来る。
【発明を実施するための最良の形態】
【００６９】
以下に本発明の特定のクラウンエーテル誘導体を構成単位に含む高分子化合物について詳細に説明する。本発明の特定のクラウンエーテル誘導体を構成単位に含む高分子化合物は、従来よりＷｉｔｔｉｇ反応として知られている、下記の合成法により容易に合成出来る。
【００７０】
すなわち、前記一般式（５）で示されるクラウンエーテル誘導体のビスフォスフォネートと、（５）に対し１．０モル当量の、下記一般式（１０）で示される電荷輸送能を有する含窒素化合物のビスアルデヒド化合物を、Ｎ，Ｎ−ジメチルホルムアミドやＮ，Ｎ−ジメチルアセトアミド等のアミド系溶媒、あるいはテトラヒドロフランやジオキソラン等の環状エーテル系溶媒等を用い、また場合によっては溶解度を上げるために補助溶剤としてトルエンやキシレン等の芳香族炭化水素系溶媒等をこれに併用して、（５）に対し２．０モル当量〜３．０モル当量のカリウムｔ−ブトキシドやナトリウムメトキシド等の塩基を加え、反応の進みやすさに応じて、氷冷下、室温下、あるいは５０〜１００℃加温下、０．５〜８時間程度反応させることにより、容易に合成出来る。
【００７１】
【化１０】
2006089655.tif 000029
【００７２】
上記一般式（１０）におけるＡは、前記〔１〕における一般式（１）のＡと同じである。
【００７３】
上記反応の合成原料となる一般式（１０）のビスアルデヒドは、下記一般式（１１）で示される電荷輸送能を有する含窒素化合物が有する、窒素原子についた２個のフェニル基の、窒素原子に対しパラの位置にある水素を、ヴィルスマイヤー反応等を用いてビスフォルミル化することにより、容易に得られる。
【００７４】
【化１１】
2006089655.tif 000030
【００７５】
上記一般式（１１）におけるＡは、前記〔１〕における一般式（１）のＡと同じである。
【００７６】
また、一方の合成原料である一般式（５）のクラウンエーテル誘導体のビスホスホネート化合物については、相当する下記一般式（１２）のビスハライドを、下記一般式（１３）の亜リン酸トリアルキルとともに加熱して反応させ、蒸留精製または再結晶する事により容易に得られる。
【００７７】
【化１２】
2006089655.tif 000031
【００７８】
【化１３】
2006089655.tif 000032
【００７９】
上記一般式（１２）におけるｍおよびｎは、前記〔１〕における一般式（１）のｍおよびｎと同じであり、Ｘは、塩素原子、臭素原子等のハロゲン原子を示す。また上記一般式（１３）におけるＲ6は、先の一般式（５）におけるＲ6と同じである。
【００８０】
本発明の特定のクラウンエーテル誘導体を構成単位に含む高分子化合物は、前記一般式（１）で示される繰り返し単位からなる２成分重合体であり、分子量は、ポリスチレン換算数平均分子量で１０００〜１００００００、好ましくは５０００〜１０００００である。
【００８１】
以上のようにして得られる、本発明の特定のクラウンエーテル誘導体を構成単位に含む高分子化合物は、電荷輸送材料として非常に優れた特性を有し、センサー材料や有機ＥＬ素子等の電子デバイスや、また特に電子写真感光体の電荷輸送材料として好適に用いることが出来る。
【００８２】
次に本発明の電子写真感光体について説明する。本発明の電子写真感光体は、上記の請求項１〜５記載の、特定のクラウンエーテル誘導体を構成単位に含む高分子化合物を含む感光層を有するものである。
【００８３】
これらを含有する感光層を含む電子写真感光体の形態は、いずれのものでも用いることができる。例えば、導電性支持体上に電荷発生物質、電荷輸送物質、及びフィルム形成性結着剤樹脂からなる感光層を設けた、単層型の感光体や、導電性支持体上に、電荷発生物質と結着剤樹脂からなる電荷発生層と、電荷輸送物質と結着剤樹脂からなる電荷輸送層をこの順に設けた、機能分離型と呼ばれる積層型の感光体が知られているが、本発明の化合物はいずれの構成においても、これらの電荷輸送物質として極めて有用である。
【００８４】
本発明の化合物を用いて感光体を作製する支持体としては、金属製ドラム、金属板、導電性加工を施した紙やプラスチックフィルムのシート状、ドラム状あるいはベルト状の支持体などが使用される。
【００８５】
また、上記構成における電荷発生物質には無機系電荷発生物質と有機系電荷発生物質があり、前者の例としては例えばセレン、セレン−テルル合金、セレン−ヒ素合金、硫化カドミウム、酸化亜鉛、アモルファスシリコンなどが挙げられる。後者の例としては、例えばメチルバイオレット、ブリリアントグリーン、クリスタルバイオレットなどのトリフェニルメタン系染料、メチレンブルーなどのチアジン染料、キニザリンなどのキノン染料、シアニン染料、アクリジン染料、ピリリウム色素、チアピリリウム色素、スクエアリウム色素、フタロシアニン系顔料、アゾ系顔料、ペリノン系顔料、アントラキノン系顔料、ペリレン系顔料、等があるが、特に良く用いられるのは、金属含有あるいは無金属のフタロシアニン系顔料、またはビスアゾ顔料やトリスアゾ顔料等の、アゾ系顔料である。
【００８６】
フタロシアニン系顔料の例としては、無金属フタロシアニンは、特公昭４９−４３３８号公報、特開昭５８−１８２６３９号公報、或いはＪ．Ｐｈｙｓ．Ｃｈｅｍ．７２，３２３０（１９６８）に記載されているものを、チタニルオキシフタロシアニンは、特開昭６１−２１７０５０号公報、特開昭６２−６７０９４号公報、特開昭６３−３６５号公報、特開昭６３−１９８０６７号公報、特開昭６４−１７０６６号公報、或いは特開平１−１８９２００号公報に記載されているものを、銅フタロシアニンは、特公昭５２−１６６７号公報、或いは特開昭５１−１０８８４７号公報に記載されているものを、クロロアルミニウムフタロシアニンは、特開昭５８−１５８６４９号公報に記載されているものを、クロロインジウムフタロシアニンは特開平７−１３３７５号公報に記載されているものを、バナジルオキシフタロシアニンは、特開昭６３−１８３６１号公報、特開平１−２０４９６８号公報、特開平３−２６９０６３号公報、或いは特開平７−２４７４４２号公報に記載されているものを、ジフェノキシゲルマニウムフタロシアニンは、特開平４−３６０１５０号公報に記載されているものを、クロロガリウムフタロシアニンは、特開平５−１９４５２３号公報、或いは特開平７−１０２１８３号公報に記載されているものを、ヒドロキシガリウムフタロシアニンは、特開平５−２６３００７号公報、或いは特開平７−５３８９２号公報に記載されているものを、それぞれ挙げることができる。
【００８７】
アゾ系顔料の例としては、特開昭４７−３７５４３号公報に記載のベンジジン型ビスアゾ顔料、特開昭５６−１１６０３９号公報に記載のベンゾオキサゾール型ビスアゾ顔料、特開昭５７−１７６０５５号公報に記載のオキサジアゾール型ビスアゾ顔料、特公昭６０−４５６６４号公報に記載のフルオレノン型ビスアゾ顔料、或いは特開平１−２００２６７号公報や特開平１−２０２７５７号公報に記載のピラゾール型ビスアゾ顔料、などのようなビスアゾ顔料、または特開昭５７−１９５７６７号公報に記載のトリフェニルアミン型トリスアゾ顔料のようなトリスアゾ顔料を挙げることができる。
【実施例】
【００８８】
次に本発明を実施例により更に詳細に説明するが、本発明はこれらに何ら限定されるものではない。
【００８９】
（実施例１）
化学式（Ｕ−１７３）を構成単位とする例示化合物の合成
１ａ）４−ヘキシルオキシアニリン−Ｎ，Ｎ−ビス（４−ベンズアルデヒド）（下記（１４））の合成
Ｎ，Ｎ−ジメチルホルムアミド３１ｍｌを氷冷下撹拌している中にオキシ塩化リン２４．７ｍｌを４０分かけて滴下し、更に氷冷下１時間撹拌してヴィルスマイヤー試薬を調製した。このヴィルスマイヤー試薬を氷冷下撹拌している中に、下記（１５）の４−ヘキシルオキシトリフェニルアミン〔１−ブロム−４−ヘキシルオキシベンゼンとジフェニルアミンから、ウルマン反応により合成〕１６．８８ｇを加え、攪拌しながら８０℃で７０時間加熱した。反応液を５００ｍｌの水にあけ、５５℃で１時間加熱、撹拌したのち、３００ｍｌの酢酸エチルで抽出、飽和食塩水で５回洗浄したのち、無水硫酸マグネシウムで乾燥し、減圧で溶剤を留去してオイル状の粗生成物１６．３０ｇを得た。これをシリカゲルでクロマト処理して精製し、黄色オイル状の（１４）１２．８６ｇを得た。収率は６５．６％であった。
【００９０】
【化１４】
2006089655.tif 000033
【００９１】
【化１５】
2006089655.tif 000034
【００９２】
このものは、1Ｈ−ＮＭＲ（δ，ｐｐｍ，ＣＤＣｌ3）において、９．８８（ｓ，２Ｈ）、７．７６（ｄｄ，４Ｈ）、７．１７（ｄｄ，４Ｈ）、７．１２（ｄ，２Ｈ）、６．９２（ｄ，２Ｈ）、３．９７（ｔ，２Ｈ）、１．８１（ｔ，２Ｈ）、１．４８（ｍ，２Ｈ）、１．４〜１．３（ｍ，４Ｈ）、０．９２（ｔ，３Ｈ）のピークを示している事から、その構造が確認された。
【００９３】
１ｂ）クラウンエーテルビスホスホネート化合物（下記（１６））の合成
４，４’−ジフォルミル−ジベンゾ−１８−クラウン−６（Ｂｕｌｌ．  Ｃｈｅｍ．  Ｓｏｃ．  Ｊｐｎ．  ５３巻，  １４７３頁，  １９８０年、に従い合成）を水素化硼素ナトリウムでビスアルコール体に還元し、さらに塩化チオニルで塩素化して得られた４，４’−ジクロロメチル−ジベンゾ−１８クラウン−６（下記（１７））４．５８ｇ、及び亜リン酸トリエチル１９．３８ｇを撹拌しながら１５０℃で４０分加熱したのち、さらに１６５℃で５時間加熱、環流する。反応後、減圧下で過剰の亜リン酸トリエチルを除去し、得られた固体をジエチルエーテルで分散洗浄し、さらにクロロホルムに溶かし、濾過して不溶物を除き、濾液を濃縮して、淡橙黄色オイル状の（１６）５．６１ｇを得た。収率は８４．８％であった。
【００９４】
【化１６】
2006089655.tif 000035
【００９５】
【化１７】
2006089655.tif 000036
【００９６】
このものは、1Ｈ−ＮＭＲ（δ，ｐｐｍ，ＣＤＣｌ3）において、６．９〜６．７（ｍ，６Ｈ）、４．１４（ｔ，８Ｈ）、４．００（ｔ，８Ｈ）、４．１〜３．９（ｍ，８Ｈ）、３．０７（ｄ，４Ｈ）、１．２３（ｔ，１０Ｈ）のピークを示している事から、その構造が確認された。
【００９７】
１ｃ）化学式（Ｕ−１７３）を構成単位とする例示化合物の合成
上記で得られた（１４）１．３５ｇ及び（１６）２．２１ｇを溶かしたＮ，Ｎ−ジメチルホルムアミド１１０ｍｌ溶液に、水浴で冷却下撹拌しながら、カリウムｔ−ブトキシド１．０３ｇを３分間かけて加えた。室温で一晩撹拌を続けた後、反応液を水３００ｍｌに注ぎ込んで反応を停止し、析出結晶を吸引濾過で濾取し、水で分散洗浄したのち、さらにメタノールで分散洗浄する。減圧下、４０℃で加温、乾燥して、目的とする例示化合物１．４３ｇを得た。収率は５６．６％であった。
【００９８】
このものは、1Ｈ−ＮＭＲ（δ，ｐｐｍ，ＣＤＣｌ3）において、７．２〜６．７（ｍ，２２Ｈ）、４．１６（ｍ，４Ｈ）、４．０５（ｍ，４Ｈ）、３．９７（ｍ，２Ｈ）、１．４５（ｍ，２Ｈ）、１．３４（ｍ，４Ｈ）、０．９１（ｍ，３Ｈ）のピークを示している事から、その構造が確認された。
【００９９】
得られたこの特定のクラウンエーテルを構成単位に含む高分子化合物について、分子量をゲルパーミュエーションクロマトグラフィーにより測定したところ、ポリスチレン換算の分子量は以下の通りであった。
【０１００】
化学式（Ｕ−１７３）を構成単位とする例示化合物
数平均分子量：８５００
重量平均分子量：１５０００
【０１０１】
同様にして、以下の表１９の（実施例２〜２０）に示すような特定のクラウンエーテルを構成単位に含む高分子化合物を合成した。
【０１０２】
【表１９】
2006089655.tif 000037
【０１０３】
以上に示した本発明の化合物は、いずれも１，２−ジメトキシエタン、テトラヒドロフラン、１，３−ジオキソランなどのエーテル系溶剤のほか、メタノール、エタノール、ヘキシルアルコールなどのアルコール系溶剤にも高い溶解性を示し、さらに含水アルコール、含水ＴＨＦ等の含水系の有機溶剤にもある程度の溶解性を示した。すなわち、これら本発明の特定のクラウンエーテルを構成単位に含む高分子化合物は、アルコールや含水系の溶剤塗工による多層構造の膜形成が可能な、実用性のある新規な電荷輸送材料であることが理解出来る。
【０１０４】
（実施例２１）
電荷発生物質として、下記構造式のビスアゾ顔料（Ｐ−１）１重量部及びポリエステル樹脂（東洋紡績製バイロン２００）１重量部をテトラヒドロフラン１００重量部と混合し、ペイントコンディショナー装置でガラスビーズと共に２時間分散した。こうして得た分散液を、アプリケーターにてアルミ蒸着ポリエステル上に塗布して乾燥し、膜厚約０．２μｍの電荷発生層を形成した。次に、電荷輸送物質として、本発明の化合物（Ｕ−１７３）を、テトラヒドロフランを溶媒として１０重量％の溶液を作り、上記の電荷発生層の上にアプリケーターで塗布して膜厚約１８μｍの電荷輸送層を形成した。
【０１０５】
【化１８】
2006089655.tif 000038
【０１０６】
この様にして作製した積層型感光体について、静電記録試験装置（川口電機製ＥＰＡ−８２００）を用いて電子写真特性の評価を行った。
測定条件：印加電圧−６ｋＶ、スタティックNo. ３（ターンテーブルの回転スピードモード：１０ｍ／ｍｉｎ ）。その結果、帯電電位（Ｖ0）が−７１０Ｖ、半減露光量（Ｅ1/2）が０．７４ルックス・秒と高感度の値を示した。
【０１０７】
更に同装置を用いて、帯電−除電（除電光：白色光で４００ルックス×１秒照射）を１サイクルとする繰返し使用に対する特性評価を行った。５０００回での繰返しによる帯電電位の変化を求めたところ、１回目の帯電電位（Ｖ0）−７１０Ｖに対し、５０００回目の帯電電位（Ｖ0）は−７００Ｖであり、繰返しによる電位の低下がほとんどなく安定した特性を示した。また、１回目の半減露光量（Ｅ1/2）０．７４ルックス・秒に対して５０００回目の半減露光量（Ｅ1/2）は０．７４ルックス・秒と変化がなく優れた特性を示した。
【０１０８】
（実施例２２〜４８）
実施例１のビスアゾ顔料（Ｐ−１）及び、本発明の化学式（Ｕ−１７３）を構成単位とする例示化合物の代わりに、それぞれ下記構造式（Ｐ−１）〜（Ｐ−５）のビスアゾ顔料、及び表２０に示す本発明の化合物を用いた他は、実施例２１と同様にして感光体を作製してその特性を評価した。結果を表２０に示す。
【０１０９】
【化１９】
2006089655.tif 000039
【０１１０】
【化２０】
2006089655.tif 000040
【０１１１】
【化２１】
2006089655.tif 000041
【０１１２】
【化２２】
2006089655.tif 000042
【０１１３】
【表２０】
2006089655.tif 000043
【０１１４】
（実施例４９）
電荷発生物質として、ビスアゾ顔料（Ｐ−１）の代わりにＣｕＫα１．５４１ÅのＸ線に対するブラッグ角（２θ±０．２°）が、９．５°、９．７°、１１．７°、１５．０°、２３．５°、２４．１°、２７．３°に主要なピークを示すＸ線回折スペクトルを有するチタニルオキシフタロシアニン（Ｙ型チタニルオキシフタロシアニン）を用いた他は、実施例２１と同様にして感光体を作製し、その特性を実施例２１と同様に評価した。結果は、帯電電位（Ｖ0）が−５２０Ｖ、半減露光量（Ｅ1/2）が０．２７ルックス・秒と高感度の値を示した。また、繰返し使用に対する特性評価でも、１回目の帯電電位（Ｖ0）−５２０Ｖに対し、５０００回目の帯電電位（Ｖ0）は−５１０Ｖであり、繰返しによる電位の低下がほとんどなく安定した特性を示した。また、１回目の半減露光量（Ｅ1/2）０．２７ルックス・秒に対して５０００回目の半減露光量（Ｅ1/2）は０．２７ルックス・秒と変化がなく優れた特性を示した。
【０１１５】
（実施例５０〜６８）
実施例４９の、本発明の化学式（Ｕ−１７３）を構成単位とする例示化合物の代わりに、表２１に示す本発明の例示化合物を用いた他は、実施例４９と同様にして感光体を作製してその特性を評価した。結果を表２１に示す。
【０１１６】
【表２１】
2006089655.tif 000044
【産業上の利用可能性】
【０１１７】
本発明の、特定のクラウンエーテル誘導体を構成単位に含む高分子化合物は、前述のように、電荷輸送材料として、従来知られていたものと比較して、含水系溶剤やアルコール系溶剤に対しはるかに高い溶解性を示すため、溶剤塗工による多層構造の膜形成を可能としたのみならず、電荷輸送材料としても、極めて高い電荷輸送能を有することを見出した。本発明のこれらの材料は、電子写真感光体等の電荷輸送材料として、非常に有用である。